(57)【特許請求の範囲】
【請求項１】
合成多孔質結晶物質において、四面体状に配位した原子の１２員環によって定められている少なくとも一つのチャネル系及び四面体状に配位した原子の１０員環によって定められている少なくとも二つのさらなる独立のチャネル系を含み、独特の１０員環チャネルの数が１２員環チャネルの数の２倍であり、明細書の表２に発表したような値を実質的に含むＸ線回折パターンと、
Ｘ２Ｏ３：（ｎ）ＹＯ２、で表す
（式中、ｎは少なくとも５であり、ＸはIIIＡ族元素であり、Ｙは珪素である）モル関係を含む組成を有することを特徴とする、合成多孔質結晶物質。
【請求項２】
一つの１２員環チャネル系と二つの１０員環チャネル系とを含む、請求項１の結晶物質。
【請求項３】
各１０員環チャネル系におけるチャネルは、他の１０員環チャネル系中のチャネル及び１２員環チャネル系中のチャネルに対して、直角をなす方向に延びている、請求項２の結晶物質。
【請求項４】
１２環チャネルは真直ぐであり、１０環チャネルは曲りくねっている（湾曲状である）、請求項２の結晶物質。
【請求項５】
酸素原子で架橋された四面体状原子の枠組み（フレームワーク）を含む合成多孔質結晶物質であって、四面体状原子の枠組みは、表１に示すナノメーターの原子配位物を伴う単位格子によって定められており、ここにおいて、各配位位置は、±０．０５ナノメーターの範囲内で変化し得る、請求項１に記載の合成多孔質結晶物質。
【請求項６】
前記物質が、無水基準で且つｎモルのＹＯ２あたりの酸化物のモル数で、
式： （０．１−２）Ｍ２Ｏ：（０．２−２）Ｑ：Ｘ２Ｏ３：（ｎ）ＹＯ２
（式中、Ｍはアルカリ又はアルカリ土類金属であり、Ｑは有機部分である）によって表される組成を有し、表３に示されたｄ−面間隔最大値を含むＸ線回折パターンを示す、請求項１の結晶物質。
【請求項７】
前記Ｑが、Ｎ，Ｎ，Ｎ´，Ｎ´−テトラアルキルビシクロ［２．２．２］オクタ−７−エン−２，３：５，６−ジピロリジニウム ジカチオン及びＮ，Ｎ，Ｎ´，Ｎ´−テトラアルキルビシクロ［２．２．２］オクタン−２，３：５，６−ジピロリジニウム ジカチオンから選択されるジカチオンを含む、請求項６の結晶物質。
【請求項８】
Ｘがアルミニウムを含み且つＹが珪素を含む、請求項６の結晶物質。
【請求項９】
表３に示されたｄ−面間隔最大値を含む特徴的なＸ線回折パターンを示す結晶物質を合成する方法であって、
（ｉ）前記物質を形成できる混合物を調製し、前記混合物は、アルカリ又はアルカリ土類金属（Ｍ）の源、IIIＡ族元素（Ｘ）の酸化物、珪素（Ｙ）の酸化物、水、及びＮ，Ｎ，Ｎ´，Ｎ´−テトラアルキルビシクロ［２．２．２］オクタ−７−エン−２，３：５，６−ジピロリジニウム ジカチオン及びＮ，Ｎ，Ｎ´，Ｎ´−テトラアルキルビシクロ［２．２．２］オクタン−２，３：５，６−ジピロリジニウム ジカチオンから選択されるジカチオンを含む指向剤（Ｑ）を含み、且つ、モル比で以下の範囲内の組成を有する：
ＹＯ２／Ｘ２Ｏ３       少なくとも５
Ｈ２Ｏ／ＹＯ２   １０−１０００
ＯＨ−／ＹＯ２   ０．０５−２
Ｍ／ＹＯ２          ０．０５−２
Ｑ／ＹＯ２          ０．０１−１、
（ｉｉ）前記混合物を、前記物質の結晶が形成されるまで、８０乃至２５０℃の温度を含む十分な条件下に維持し、そして
（ｉｉｉ）工程（ｉｉ）から前記結晶物質を回収する、ことを含む、方法。
【請求項１０】
前記混合物が、次の組成範囲：
ＹＯ２／Ｘ２Ｏ３       ８−５０
Ｈ２Ｏ／ＹＯ２   １５−１００
ＯＨ−／ＹＯ２       ０．１−０．５
Ｍ／ＹＯ２          ０．１−０．５
Ｑ／ＹＯ２          ０．０５−０．２
を有する、請求項９の方法。
【請求項１１】
前記混合物が、更に、前記結晶物質の合成を高めるのに十分な量で種結晶を含む、請求項９の方法。
【請求項１２】
Ｘがアルミニウムを含む、請求項９の方法。
【請求項１３】
有機化合物を含む供給原料を転化生成物に転化させるための方法であって、有機化合物転化条件にて、前記供給原料を、請求項１、４及び５のいずれか一請求項の合成多孔質結晶物質の活性形を含む触媒と接触させることを含む、方法。
【請求項１４】
有機化合物が芳香族炭化水素であり、且つ、方法がアルキル化である、請求項１３の方法。
【請求項１５】
芳香族炭化水素がベンゼンであり、且つ、方法が、ベンゼンをエチレン及びプロピレンから選択されるオレフィンでアルキル化することを含む、請求項１４の方法。
【請求項１６】
有機化合物がアルキル芳香族炭化水素であり、且つ、方法がアルキル交換である、請求項１３の方法。
【請求項１７】
方法が、ポリエチルベンゼン及びポリイソプロピルベンゼンから選択されるアルキル芳香族炭化水素をベンゼンとアルキル交換することを含む、請求項１６の方法。
【請求項１８】
有機化合物がアルキル芳香族炭化水素であり、且つ、方法が、異性化、不均化及び脱アルキル化から選択される、請求項１３の方法。
【請求項１９】
以下の式で表され得る、Ｎ，Ｎ，Ｎ´，Ｎ´−テトラアルキルビシクロ［２．２．２］オクタ−７−エン−２，３：５，６−ジピロリジニウム ジカチオン及びＮ，Ｎ，Ｎ´，Ｎ´−テトラアルキルビシクロ［２．２．２］オクタン−２，３：５，６−ジピロリジニウム ジカチオンから選択されるジカチオンを含む有機窒素化合物：
【化１】
0004689046.tif 000023
【化２】
0004689046.tif 000024
式中、Ｒ１、Ｒ２は、１乃至６の炭素原子を有するアルキル基、フェニル基及びベンジル基から選択される、同じ又は異なる置換基であることができ、又は、Ｒ１及びＲ２は、３乃至６の炭素原子を有する環状基として連結されることができ、そして、Ｗ、Ｘ、Ｙ、Ｚは、水素、１乃至６の炭素原子を有するアルキル基、フェニル基及びハロゲンから選択される、同じ又は異なる置換基であることができる。
【請求項２０】
請求項１９で請求され、Ｎ，Ｎ，Ｎ´，Ｎ´−テトラエチル−エクソ，エクソ−ビシクロ［２．２．２］オクタ−７−エン−２，３：５，６−ジピロリジニウム（ビシクロジクアト−Ｅｔ４）ジカチオンを含む、有機窒素化合物。
【発明の詳細な説明】
【０００１】
本発明は、新規な合成多孔質結晶物質、その製造方法、及び有機化合物の触媒による転化におけるその使用に関する。本発明は又、本発明の結晶物質の合成における使用のための新規な有機指向剤を提供する。
【０００２】
天然及び合成の両方のゼオライト物質が、種々のタイプの炭化水素転化に触媒作用特性を有することが過去において示されている。特定のゼオライト物質は、Ｘ線回折により決定される一定の結晶構造を有し、その結晶構造内には、非常に多数のより小さな空洞（それらは多数のさらにより小さなチャネル（孔路）又は細孔により相互に連絡され得る）がある、規則正しい、多孔質結晶アルミノ珪酸塩である。それらの空洞及び細孔は、特定のゼオライト物質の中ではサイズが均一である。それらの細孔の寸法は、特定の寸法の吸着分子を受容し、一方、より大きな寸法の吸着分子を拒絶するような寸法であるので、それらの物質は、「分子篩」として知られるようになり、これらの特性を利用する種々の方法で用いられている。
【０００３】
天然及び合成の両方のそのような分子篩には、広範なカチオン含有結晶珪酸塩が含まれる。それらの珪酸塩は、ＳｉＯ4及び周期表IIIＡ族元素酸化物、例えばＡｌＯ４、の硬質の３次元の枠組み（フレームワーク）であって、ここにおいて、四面体が酸素原子を分け合って架橋されており、それによりIIIＡ族元素、例えばアルミニウム、及び珪素原子の合計対酸素原子の比は１：２である、枠組みとして記載され得る。IIIＡ族元素、例えばアルミニウム、を含有する四面体のイオン原子価は、結晶中のカチオン、例えばアルカリ金属カチオン又はアルカリ土類金属カチオン、の含有によりバランスがとられる。このことは、Ｃａ／２、Ｓｒ／２、Ｎａ、Ｋ、Ｌｉのような種々のカチオンの数に対するIIIＡ族元素、例えばアルミニウムの比が一に匹敵することにおいて表される。従来の方法におけるイオン交換技術を用いることにより、一つの種類のカチオンは、他の種類のカチオンと全体的に又は部分的に交換され得る。そのようなカチオン交換の手段により、適するカチオンの選択により所定の珪酸塩の特性を変えることが可能になっている。四面体間の空間は脱水の前に水の分子により占められている。
【０００４】
先行技術により、多種類の合成ゼオライトの生成がもたらされた。それらのゼオライトの多くは、ゼオライトＡ（米国特許第２，８８２，２４３号）、ゼオライトＸ（米国特許第２，８８２，２４４号）、ゼオライトＹ（米国特許第３，１３０，００７号）、ゼオライトＺＫ−５（米国特許第３，２４７，１９５号）、ゼオライトＺＫ−４（米国特許第３，３１４，７５２号）、ゼオライトＺＳＭ−５（米国特許第３，７０２，８８６号）、ゼオライトＺＳＭ−１１（米国特許第３，７０９，９７９号）、ゼオライトＺＳＭ−１２（米国特許第３，８３２，４４９号）、ゼオライトＺＳＭ−２０（米国特許第３，９７２，９８３号）、ゼオライトＺＳＭ−３５（米国特許第４，０１６，２４５号）、ゼオライトＺＳＭ−２３（米国特許第４，０７６，８４２号）、ゼオライトＭＣＭ−２２（米国特許第４，９５４，３２５号）及びゼオライトＭＣＭ−３５（米国特許第４，９８１，６６３号）により例示されるように、文字又は他の便宜上の記号により命名されるようになっている。
【０００５】
所定のゼオライトのＳｉＯ２／Ａｌ2Ｏ３の比は、しばしば変わり得る。例えば、ゼオライトＸは２乃至３の、ゼオライトＹは３乃至約６のＳｉＯ２／Ａｌ2Ｏ３比を有して合成され得る。いくつかのゼオライトにおいて、ＳｉＯ２／Ａｌ2Ｏ３比の上限は制限されない。ＺＳＭ−５は、ＳｉＯ２／Ａｌ2Ｏ３比は少なくとも５であり、現在の分析測定技術の限界までである、そのような例の一つである。米国特許第３，９４１，８７１号（再発行特許２９，９４８）には、出発混合物中に意図的に添加されたアルミナを含有しない反応混合物から生成され、ＺＳＭ−５のＸ線回折パターン特徴を示す多孔質結晶珪酸塩が開示されている。米国特許第４，０６１，７２４号、同第４，０７３，８６５号及び同第４，１０４，２９４号には、アルミナ及び金属の含量を変化させた結晶珪酸塩が記載されている。
【０００６】
多くのゼオライトは、有機窒素化合物のような有機指向剤の存在下で合成される。例えば、ＺＳＭ−５は、テトラプロピルアンモニウムカチオンの存在下で合成され得て、ＭＣＭ−２２は、ヘキサンメチレンイミンの存在下で合成され得る。又、硬質多環式第四級指向剤（例えば米国特許第５，５０１，８４８号及び同第５，２２５，１７９号を参照）、軟質の二第四級指向剤（Ｚｅｏｌｉｔｅｓ、１９９４年、１４巻、５０４頁）及び硬質の多環式二第四級指向剤（ＪＡＣＳ、１９９２年、１１４巻、４１９５頁）の存在下でゼオライト及び関連する分子篩を合成することも可能である。
【０００７】
本発明は、各チャネルが四面体状に配位した原子の１２員環によって定められている少なくとも一つのチャネル系及び、各チャネルが四面体状に配位した原子の１０員環によって定められている少なくとも二つのさらなる独立のチャネル系を含み、独特の１０員環チャネルの数が１２員環チャネルの数の２倍である、ＭＣＭ−６８と命名された新規な多孔質結晶物質に指向されている。
【０００８】
本発明は又、ＭＣＭ−６８を製造する方法、有機化合物の転化におけるＭＣＭ−６８の使用及びＭＣＭ−６８の合成に有用な新規な多環式有機ジカチオンにある。
【０００９】
本発明を添付の図面を参照して、より詳細に説明する。
【００１０】
本発明の合成多孔質結晶物質、ＭＣＭ−６８は、各チャネルが四面体状に配位した原子の１２員環によって定められている少なくとも一つのチャネル系、及び、各チャネルが四面体状に配位した原子の１０員環によって定められている少なくとも二つのさらなる独立のチャネル系を含み、独特の１０員環チャネルの数が１２員環チャネルの数の２倍である、独特の三次元チャネル系を有する単一の結晶相である。ＭＣＭ−６８の通常の結晶形態は、一つの１２員環チャネル系と二つの１０員環チャネル系とを含み、各系のチャネルは、他の系のチャネルに対して垂直に伸びており、１２環チャネルは一般に真直ぐであり、１０環チャネルは曲りくねっている（湾曲状である）。
【００１１】
ＭＣＭ−６８の構造は、その物質のすべての構造元素を含有する最も小さな構造単位である、その単位格子により画定され得る。表１は、ナノメータにおける単位格子中の各四面体状原子の位置を示す。各四面体状原子は、酸素原子に結合されており、その酸素原子は又、隣接する四面体状原子に結合されている。表１に表わされている構造は、図１（四面体状原子のみを示している）に示されている。その構造のより広い図は、単に、ｘ、ｙ又はｚ方向のいずれかに同一の単位格子を付けることにより作られる。細孔を示す、より広い範囲の構造は、図２に示されている。四面体状原子は、他の結晶力（例えば、無機種又は有機種の存在）により動き得るので、各配位位置について±０．０５ｎｍの範囲が包含される。
【００１２】
【表１】
0004689046.tif 000002
0004689046.tif 000003
【００１３】
ＭＣＭ−６８は、検知できる不純物結晶相をほとんど又は全く有しない本質的に純粋な形態で製造され、そのか焼形態において、他の公知の合成されたままの又は熱処理された結晶物質のパターンとは、以下の表２に示された線により区別されるＸ線回折パターンを有する。本発明のＭＣＭ−６８物質は、その合成されたままの形態において、他の公知の合成されたままの又は熱処理された結晶物質とは、以下の表3に示された線により区別されるＸ線回折パターンを有する。
【００１４】
【表２】
0004689046.tif 000004
【００１５】
【表３】
0004689046.tif 000005
【００１６】
これらのＸ線回折データは、ゲルマニウム固体状態検出器を備え、銅Ｋ−α照射を用いるＳｃｉｎｔａｇ回折システムを用いて集められた。回折データは、０．０２度の２θ（θはＢｒａｇｇ角度である）及び各段階について１０秒の計測時間における段階走査により記録された。格子面間隔、ｄはオングストローム単位で計算され、線の相対強度、Ｉ／Ｉ０は、バックグラウンドより上の最も強い線の強度の１００分の１であり、プロフィール適合ルーチン（又は二次導関数アルゴリズム）の使用により導かれた。それらの強度は、ローレンツ効果及び偏光効果について修正されていない。相対強度は、ｖｓ＝非常に強い（８０−１００）、ｓ＝強い（６０−８０）、ｍ＝中程度（４０−６０）、ｗ＝弱い（２０−４０）及びｖｗ＝非常に弱い（０−２０）という記号で示されている。この試料について個々の線として示された回折データは、結晶の変化における違いのような特定の条件下で、分解した又は部分的に分解した線として現れ得る複数の重なる線からなり得ることを理解すべきである。典型的には、結晶の変化には、構造における変化がない、単位格子パラメータにおける重要でない変化及び／又は結晶の対称性における変化が含まれ得る。相対強度における変化を含むこれらの重要でない効果は又、カチオン含量、枠組み組成、細孔充填の性質及び程度、結晶の大きさ及び形、好ましい配向及び熱及び／又は熱水履歴の結果としても生じ得る。
【００１７】
本発明の結晶物質は、
Ｘ２Ｏ３：（ｎ）ＹＯ２
（式中、Ｘは、アルミニウム、硼素、鉄、インジウム及び／又はガリウムのような三価の元素であり、好ましくはアルミニウムであり、Ｙは、珪素、錫、チタン及び／又はゲルマニウムのような四価の元素であり、好ましくは珪素であり、ｎは、５乃至１００，０００のような少なくとも約５であり、そして通常は約８乃至約５０である）
のモル関係を含む組成を有する。合成されたままの形態では、その物質は、無水基準で且つｎモルのＹＯ２当りの酸化物のモル数で、式：
（０．１−２）Ｍ２Ｏ：（０．２−２）Ｑ：Ｘ２Ｏ３：（ｎ）ＹＯ２
（式中、Ｍはアルカリ金属又はアルカリ土類金属であり、Ｑは有機部分である）を有する。Ｍ及びＱ成分は、結晶化の間にそれらの存在の結果としてその物質と会合し、且つ、以下により詳細に記載する結晶化後の方法により、容易に除去される。
【００１８】
本発明の結晶物質は熱に安定であり、か焼形態で、高表面積（０．２１ｃｃ／ｇの微細孔容積で６６０ｍ２／ｇ）及びかなりの炭化水素収着能力を示す。
７５トル、９０℃におけるｎ−ヘキサン収着              −  １０．８重量％
７５トル、３０℃におけるベンゼン収着                  −  １８．８重量％
６０トル、１２０℃における２，２−ジメチルブタン収着  −  １１．０重量％
２トル、１００℃におけるメシチレン収着                −    ３．３重量％
【００１９】
その活性な水素形態のＭＣＭ−６８は、９００−１，０００のα値を有する高い酸活性を示す。α値は、標準触媒と比較したその触媒の接触分解活性のおよその指標であり、相対速度定数(単位時間当り触媒の容積当りのｎ−ヘキサンの転化速度)を与える。α値は、α＝１とされるシリカ−アルミナ分解触媒の活性(速度定数＝０．０１６秒−１)に基づいている。α試験は、米国特許第３，３５４，０７８号、並びにＪｏｕｒｎａｌ  ｏｆ  Ｃａｔａｌｙｓｉｓ、４巻、５２７頁（１９６５年）及び６巻、２７８頁（１９６６年）及び６１巻、３９５頁（１９８０年）に記載されている（各々は、その記載について、参照により本明細書に組み込まれる）。ここで用いる試験の実験条件には、Ｊｏｕｒｎａｌ  ｏｆ  Ｃａｔａｌｙｓｉｓ、６１巻、３９５頁（１９８０年）に詳細に記載されている変動流量及び５３８℃の恒温が含まれる。
【００２０】
合成されたままの物質の最初のナトリウム及び／又はカリウムカチオンは、本技術分野でよく知られた技術により、望ましい程度まで他のカチオンとのイオン交換により少なくとも部分的に置換され得る。好ましい置換カチオンには、金属イオン、水素イオン、水素前駆体、例えばアンモニウムイオン、並びにそれらの混合物が含まれる。特に好ましいカチオンは、特定の炭化水素転化反応に合わせて触媒活性を調整するカチオンである。それらには、水素、稀土類金属、並びに元素の周期表のIIＡ、IIIＡ、IVＡ、VＡ、ＩＢ、IIＢ、IIIＢ、IVＢ、VＢ、VIＢ、VIIＢ及びVIII族の金属が含まれる。
【００２１】
触媒として用いられる場合、本発明の結晶物質は、いずれかの有機構成成分の一部又はすべてを除去するための処理に付される。結晶物質は又、タングステン、バナジウム、モリブデン、レニウム、ニッケル、コバルト、クロム、マンガンのような水素化成分、又はプラチナもしくはパラジウムのような貴金属と、緊密に化合された触媒としても用いられ得、水素化−脱水素化機能が行われる。そのような成分は、共晶化を経由して組成物中に存在し得るか、IIIＡ族元素、例えばアルミニウム、がその構造中に存在する程度までその組成物に換えられ得るか、その中に含浸され得るか又はそれと緊密に物理的に混合され得る。例えば、プラチナの場合では、その珪酸塩を、プラチナ金属含有イオンを含有する溶液で処理することによるようにして、そのような成分をその中に又はその上に含浸し得る。従って、この目的のために適するプラチナ化合物には、ヘキサクロロ白金(IV)酸及び二塩化白金、並びにプラチナアミン錯体を含有する種々の化合物が含まれる。
【００２２】
上記の結晶ＭＣＭ−６８物質は、熱処理により変態され得る。この熱処理は、少なくとも約３７０℃の温度で少なくとも１分間、一般的には２０時間以下、加熱をすることにより、一般的に行われる。熱処理のために減圧が用いられ得るが、便利さのために大気圧が望ましい。熱処理は、約９２５℃以下の温度で行われ得る。熱処理された生成物は、特にその金属、水素及びアンモニウム形態において、特定の有機物質、例えば炭化水素、の転化反応の触媒作用において特に有用である。
【００２３】
本発明の結晶物質が、吸着剤、又は有機化合物転化法における触媒として用いられる場合、少なくとも部分的には脱水されなくてはならない。この脱水は、空気、窒素等のような雰囲気において、大気圧、減圧又は過圧において、２００℃乃至約３７０℃の範囲の温度まで３０分乃至４８時間加熱することにより行われ得る。脱水は又、室温において、ＭＣＭ−６８を単に真空中に置くことによっても行われ得るが、十分な脱水量を得るためにはより長い時間を要する。
【００２４】
本発明の結晶物質は、アルカリ又はアルカリ土類金属（Ｍ）、例えばナトリウム及び／又はカリウム、カチオン、三価元素Ｘ、例えばアルミニウム及び／又は硼素、の酸化物、四価元素Ｙ、例えば珪素、の酸化物、指向剤（Ｑ）、及び水の供給源を含有する反応混合物から製造され得て、その反応混合物は、酸化物のモル比で下記の範囲内の組成を有する。
【００２５】
反    応    体 有  用  な  範  囲 好 ま し い 範 囲
ＹＯ２／Ｘ２Ｏ３              ５以上                ８−５０
Ｈ２Ｏ／ＹＯ２          １０−１０００          １５−１００
ＯＨ−／ＹＯ２          ０．０５−２            ０．１−０．５
Ｍ／ＹＯ２             ０．０５−２            ０．１−０．５
Ｑ／ＹＯ２             ０．０１−１            ０．０５−０．２
【００２６】
本発明で用いられる有機指向剤Ｑは、下記式により表わされる新規なジカチオン、Ｎ，Ｎ，Ｎ´，Ｎ´−テトラアルキルビシクロ［２．２．２］オクタ−７−エン−２，３：５，６−ジピロリジニウム  ジカチオン及びＮ，Ｎ，Ｎ´，Ｎ´−テトラアルキルビシクロ［２．２．２］オクタン−２，３：５，６−ジピロリジニウム  ジカチオンから選択される。
【００２７】
【化３】
0004689046.tif 000006
Ｎ，Ｎ，Ｎ´，Ｎ´−テトラアルキルビシクロ［２．２．２］オクタ−７−エン−２，３：５，６−ジピロリジニウム
【化４】
0004689046.tif 000007
Ｎ，Ｎ，Ｎ´，Ｎ´−テトラアルキルビシクロ［２．２．２］オクタン−２，３：５，６−ジピロリジニウム
式中、Ｒ１、Ｒ２は、１乃至６の炭素原子を有するアルキル基、フェニル基及びベンジル基から選択される、同じ又は異なる置換基であることができ、又は、Ｒ１及びＲ２は、３乃至６の炭素原子を有する環状基として連結されることができ、Ｗ、Ｘ、Ｙ、Ｚは、水素、１乃至６の炭素原子を有するアルキル基、フェニル基及びハロゲンから選択される、同じ又は異なる置換基であることができる。好ましい例では、有機指向剤は、以下の
【化５】
0004689046.tif 000008
のように表わされ得る、式：Ｃ２０Ｈ３６Ｎ２＋＋を有するＮ，Ｎ，Ｎ´，Ｎ´−テトラエチル−エクソ，エクソ−ビシクロ［２．２．２］オクタ−７−エン−２，３：５，６−ジピロリジニウム（ビシクロジクアト−Ｅｔ４）ジカチオンである。
【００２８】
有機ジカチオンの供給源は、本発明の結晶物質の形成に不利益を及ぼさないいずれかの塩であることができ、例えば、ハロゲン化物、例えばヨウ化物、又は水酸化物塩である。
【００２９】
本発明のＭＣＭ−６８を合成するために用いられる新規な有機ジカチオンは、例えば、エクソ，エクソ−ビシクロ［２．２．２］オクタ−７−エン−２，３：５，６−テトラカルボン酸二無水物（これは市販物質）から調製され得る。その二無水物を最初に、アンモニア又はアミンと反応させ、ジイミドを生成させ、次にそのジイミドをＬｉＡｌＨ４で還元し、ジアミンを生成させる。次に、そのジアミンを、ハロゲン化アルキル、ハロゲン化フェニル又はハロゲン化ベンジルでアルキル化することができ、第四級ジカチオンを生成させる。同様に、ビシクロオクタン  ジクアトは、文献において公知である、その二無水物から調製され得るか又はビシクロオクテン二無水物の水素化により調製され得る。
【００３０】
ＭＣＭ−６８の結晶化は、８０℃乃至２５０℃の温度で、使用される温度で結晶化が起こるのに十分な時間（例えば、１２時間から１００日）で、例えば、ポリプロピレンの広口壜又は、テフロンで覆った又はステンレス鋼のオートクレーブのような適切な反応器槽中で、静的又は攪拌した条件にて行われ得る。その後、結晶が液体から分離され且つ回収される。
【００３１】
反応混合物の成分は、二つ以上の起源から供給され得ることを認識すべきである。反応混合物は、バッチ式又は連続式の何れかにより調製され得る。新しい結晶物質の結晶サイズ及び結晶化時間は、用いられる反応混合物の性質及び結晶化の条件で変わるであろう。
【００３２】
新しい結晶の合成は、少なくとも０．０１％の、好ましくは０．１％の、そしてさらに好ましくは１％の結晶生成物の種結晶（全重量基準）の存在によって促進され得る。
【００３３】
この発明により調製される結晶は、様々な粒子サイズに形成され得る。一般的には、粒子は、粉末、微粒、又は２メッシュ（Ｔｙｌｅｒ）スクリーンを通過し、４００メッシュ（Ｔｙｌｅｒ）スクリーン上に保持されるのに十分な粒子サイズを有する押出品のような成型製品の形であり得る。結晶が、例えば押出機で成型される場合には、結晶は乾燥前に押出しされ得、又は部分的に乾燥されそして押出される。
【００３４】
本発明の結晶物質は、既存の商業的／工業的な重要性の多くを含む広範囲な化学転化プロセスに触媒作用を及ぼすために使用され得る。本発明の結晶物質により（それ自身により又は他の結晶性触媒を含む一つ以上の触媒的に活性な物質と組合わせて）効果的に触媒作用を受ける化学転化プロセスの例は、酸活性のある触媒を必要とするものを含む。具体的な例は、以下を含む。
【００３５】
（１）短鎖（Ｃ２−Ｃ６）オレフィンを用いた芳香族のアルキル化、例えば、エチルベンゼン又はクメンをそれぞれ生成する、１０℃乃至２５０℃の温度、０乃至５００ｐｓｉｇの圧力、０．５時間−１乃至１００時間−１の全ＷＨＳＶ、及び０．１乃至５０の芳香族／オレフィンモル比を含む反応条件での、気相又は液相でのエチレン又はプロピレンを用いたベンゼンのアルキル化。
【００３６】
（２）２５０℃乃至５００℃の温度、０乃至５００ｐｓｉｇの圧力、０．５時間−１乃至５０時間−１の全ＷＨＳＶ、及び１乃至５０の芳香族／オレフィンモル比を含む反応条件での、気相又は液相での長鎖（Ｃ１０−Ｃ２０）オレフィンを用いた芳香族のアルキル化。
【００３７】
（３）気相又は液相での芳香族のアルキル交換、例えば、エチルベンゼン又はクメンをそれぞれ生成する、１００℃乃至５００℃の温度、１乃至５００ｐｓｉｇの圧力及び１時間−１乃至１０，０００時間−１の全ＷＨＳＶを含む反応条件での、ベンゼンを用いたポリエチルベンゼン又はポリイソプロピルベンゼンのアルキル交換。
【００３８】
（４）アルキル化芳香族の不均化、例えば、２００℃乃至７６０℃の温度、ほぼ大気圧乃至６０気圧の圧力、０．１時間−１乃至２０時間−１の毎時重量空間速度（ＷＨＳＶ）、及び０（水素未添加）乃至５０の水素／炭化水素モル比を含む反応条件での、キシレンを生成するトルエンの不均化。
【００３９】
（５）アルキル化芳香族の脱アルキル化、例えば、２００℃乃至７６０℃の温度、大気圧乃至６０気圧の圧力、０．１時間−１乃至２０時間−１の毎時重量空間速度（ＷＨＳＶ）、及び０（水素未添加）乃至５０の水素／炭化水素モル比を含む反応条件での、エチルベンゼンの脱エチル化。
【００４０】
（６）２００℃乃至５４０℃の温度、１００乃至７０００ｋＰａの圧力、０．１時間−１乃至５０時間−１の毎時重量空間速度（ＷＨＳＶ）、及び０（水素未添加）乃至１０の水素／炭化水素モル比を含む反応条件での、キシレンのようなアルキル化芳香族の異性化。
【００４１】
（７）２６０℃乃至３７５℃の温度、０乃至１０００ｐｓｉｇの圧力、０．５時間−１乃至１０時間−１の毎時重量空間速度（ＷＨＳＶ）、及び０（水素未添加）乃至１０の水素／炭化水素モル比を含む反応条件での、アルキル化芳香族と軽質ガスを生成するパラフィンの芳香族との反応。
【００４２】
（８）２００℃乃至３１５℃の温度、１００乃至１０００ｐｓｉｇの圧力、０．５時間−１乃至１０時間−１の毎時重量空間速度（ＷＨＳＶ）、及び０．５乃至１０の水素／炭化水素モル比を含む反応条件での、分岐パラフィンを与えるパラフィンの異性化。
【００４３】
（９）−２０℃乃至３５０℃の温度、０乃至７００ｐｓｉｇの圧力、０．０２時間−１乃至１０時間−１の全オレフィンＷＨＳＶを含む反応条件での、オレフィンを用いるイソ−パラフィン（例えば、イソブタン）のアルキル化。
【００４４】
（１０）２００℃乃至４５０℃の温度、０乃至１０００ｐｓｉｇの圧力、０．２時間−１乃至１０時間−１のＷＨＳＶ、及び０．５乃至１０の水素／炭化水素モル比を含む反応条件での、パラフィン性流れの脱ロウ。
【００４５】
（１１）３００℃乃至７００℃の温度、０．１乃至３０気圧の圧力、０．１時間−１乃至２０時間−１のＷＨＳＶを含む反応条件での、炭化水素の分解。
【００４６】
（１２）２５０℃乃至７５０℃の温度、３０乃至３００ｋＰａのオレフィン分圧、０．５時間−１乃至５００時間−１のＷＨＳＶを含む反応条件での、オレフィンの異性化。
【００４７】
多くの触媒の場合、有機転化プロセスで用いられる温度や他の条件に抵抗性のある他の物質と新しい結晶を混合することが望まれる。このような物質は、活性及び不活性な物質、合成又は天然産出のゼオライト、またクレー、シリカ及び／又はアルミナのような金属酸化物のような無機物質を含む。後者は、天然産出又はシリカ及び金属酸化物の混合物を含むゼリー質の沈澱物又はゲルの形態の何れかでもよい。新しい結晶と組合わせてある物質を使用すること（即ち、それとともに組合される又は新しい結晶（これは活性である）の合成の間にそれが存在する）は、ある有機転化プロセスにおいて触媒の転化及び／又は選択性を変化させる傾向にある。不活性な物質が、与えられたプロセスにおいて転化量を制御する稀釈剤として適切に働く結果、反応速度を制御する他の方法を用いることなく、生成物を経済的に規則正しく得ることができる。これらの物質は、商業的運転条件下で触媒の粉砕強度を改良するために、天然産出のクレー（例えば、ベントナイト及びカオリン）と混合され得る。当該物質（即ち、クレー、酸化物等）は、触媒のバインダーとして機能する。商業的な使用では、触媒が破壊して粉末状の物質となることを防止することが望まれるため、良好な粉砕強度を有する触媒を提供することが望まれている。これらのクレー及び／又は酸化物のバインダーは、通常、触媒の粉砕強度を改良する目的にのみ用いられてきている。
【００４８】
新しい結晶と複合化され得る天然産出のクレーは、モンモリロナイト及びカオリン族を含み、この族はサブベントナイト及びディキシー（Ｄｉｘｉｅ）、マクナミー（ＭｃＮａｍｅｅ）、ジョージア、フロリダクレー又はその他（ここで、主要な鉱物の構成物は、ハロイサイト、カオリナイト、ジッカイト、ナクライト又はアノーキサイトである）として周知のカオリンを含む。このようなクレーは、採掘されたままの原料の状態で又は初めにか焼と酸処理又は化学修飾を受けて使用され得る。本結晶と複合化するのに有用なバインダーも、シリカ、ジルコニア、チタニア、マグネシア、ベリリア、アルミナ及びそれらの混合物のような無機酸化物を含む。
【００４９】
前述の物質に加えて、新しい結晶は、シリカ−アルミナ、シリカ−マグネシア、シリカ−ジルコニア、シリカ−トーリア、シリカ−ベリリア、シリカ−チタニア、また、シリカ−アルミナ−トーリア、シリカ−アルミナ−ジルコニア、シリカ−アルミナ−マグネシア及びシリカ−マグネシア−ジルコニアのような三元組成物のような多孔質のマトリックス材料との複合化がなされ得る。
【００５０】
細かく分けた結晶物質と無機の酸化物マトリックスの相対的な比率は、１乃至９０重量％にわたる結晶の含量で、特に複合体が粒子の形態で調製されるときは、より一般に、複合体の２乃至８０重量％の範囲で、大きく変わる。
【００５１】
本発明の特質とこれを実施する方法をより十分に例示するために、以下の実施例を示す。
【００５２】
実施例１
Ｎ，Ｎ’−ジエチル−エクソ，エクソ−ビシクロ〔２．２．２〕オクタ−７−エン−２，３：５，６−テトラカルボキシリック  ジイミドの合成
磁気式攪拌子を装備した２０００ｍｌの三口丸底フラスコに、還流冷却器と温度計を取り付けた。次に、フラスコに７０重量％のエチルアミン水溶液（５１５．２５ｇ、８ミリモル）を充填し、続いてエクソ，エクソ−ビシクロ〔２．２．２〕オクタ−７−エン−２，３：５，６−テトラカルボン酸二無水物（９９．２８ｇ、０．４モル）を激しく攪拌しながら分割して添加した。室温で２時間攪拌後、水（３００ｍｌ）を加えた。次に、混合物を７０℃で４８時間、過剰なアミンを取り除くために、それから１００℃で１８時間攪拌した。次に、反応物を室温まで冷却し、残留エチルアミンを滴下方式で濃塩酸を用いて抑制した。そして、その固体を吸引濾過し、水（４００ｍｌ）で洗い、真空デシケーター中で乾燥剤上で乾燥し、１２０．９０ｇのジイミド（１００％）を白色結晶として得た。融点：２６５乃至２６６℃
ＮＭＲ：溶媒はＣＤＣｌ３
１３Ｃ（δ／ｐｐｍ）：１２．８４６、３３．４１１、３３．７６６、４２．７６３、１３０．６８５、１７６．４３８
１Ｈ（δ／ｐｐｍ）：１．０７（６Ｈ、ｔ）、２．９７（４Ｈ、ｓ）、３．４７（４Ｈ、ｑ４）、３．７８（２Ｈ、ｂｒ．ｓ）、６．１０（２Ｈ、ｔ）
Ｃ１６Ｈ１８Ｎ２Ｏ４の燃焼分析
0004689046.tif 000009
【００５３】
実施例２
Ｎ，Ｎ’−ジエチル−エクソ，エクソ−ビシクロ〔２．２．２〕オクタ−７−エン−２，３：５，６−ジピロリジンの合成
この手順の全てのガラス製品を、１５０℃のオーブン中で少なくとも１２時間乾燥させた。磁気式攪拌子、温度計、隔壁キャップでシールした目盛りが付いた均圧添加漏斗を装備した２０００ｍｌの三口丸底フラスコを全体的に窒素でフラッシュした。これに、還流冷却器とインラインの気泡発生器を上に取り付けた、Ｎ，Ｎ’−ジエチル−エクソ，エクソ−ビシクロ〔２．２．２〕オクタ−７−エン−２，３：５，６−テトラカルボキシジイミド（３３．２６ｇ、１１０ミリモル）を含むはめ輪付ソックスレー抽出器を付けた。そして、その系に、水素化アルミニウムリチウムの粉末（１２．５２ｇ、３３０ミリモル）と無水のＴＨＦ（１６５０ｍｌ）を滴下漏斗経由で充填した。ジイミドを十分に抽出し、放出させるため２４時間還流した後、反応物を５℃まで冷却した。次に、温度を１０℃以下に保持しながら、反応物を水（１２．５ｍｌ）、１５％水酸化ナトリウム溶液（１２．５ｍｌ）そして水（３７．６ｍｌ）でクエンチした。室温まであたため、固体を吸引濾過した後、続いてジクロロメタン（６６０ｍｌ）で洗浄し、組合わせた濾過物に水（２２０ｍｌ）を加え、次にその濾過物を濃塩酸を用いてｐＨを１乃至２まで酸化した。次に、有機相を分離し、水（２２０ｍｌ）を加え、濃塩酸でｐＨを１乃至２に調整した。この水層を分離し、先の水画分と組合わせて、５０％水酸化ナトリウム溶液でｐＨ１１乃至１２まで塩基性にして、ジクロロメタンで抽出した（５×２７５ｍｌ）。これらの組合わされた有機画分をＮａ２ＳＯ４で乾燥し、濾過し、真空中で蒸発させて、冷却で固化する黄色／オレンジの油を得た（２２．５６ｇ、８３％）。該油をエーテルで抽出し（２×１５０ｍｌ）、画分を濾過し、組合わせて、Ｎａ２ＳＯ４で乾燥し、再濾過及び溶媒を真空蒸発させ、冷却で固化する金色の油を得た（２０．１５ｇ、７４％）。粗黄色固体の１Ｈ及び１３ＣＮＭＲ分析は、明らかな不純物は示さず、該ジアミンをこの形態で次のジイオジドの調製において使用した。しかしながら、黄色の固体の真空蒸留（１０ｍＴｏｒｒ、１０６乃至１１０℃）でジアミンの分析用のサンプルが得られ、冷却で白色固体に結晶化する透明な油を得た（５２％の効率）。
融点：５７乃至５８℃
ＮＭＲ：溶媒はＣＤＣｌ３
１３Ｃ（δ／ｐｐｍ）：１３．８３７、３５．４９１、４４．２１０、４９．８３１、５８．４２３、１３５．２９４
１Ｈ（δ／ｐｐｍ）：１．０５（６Ｈ、ｔ）、１．８５（４Ｈ、ｔ）、２．３７（４Ｈ、ｑ４）、２．４９（６Ｈ、ｂｒ．ｄ）、３．０４（４Ｈ、ｔ）、６．０７（２Ｈ、ｔ）
Ｃ１６Ｈ２６Ｎ２の燃焼分析
0004689046.tif 000010
【００５４】
実施例３
Ｎ，Ｎ，Ｎ’，Ｎ’−テトラエチル−エクソ，エクソ−ビシクロ〔２．２．２〕オクタ−７−エン−２，３：５，６−ジピロリジニウム  ジイオジド（ビシクロジクアト−Ｅｔ４２Ｉ）の合成
磁気式攪拌子を装備した１０００ｍｌの三口丸底フラスコに、還流冷却器、温度計、中のヨードエタン（６７．３７ｇ、４３２ミリモル）のエタノール（２１６ｍｌ）の溶液を含む均圧添加漏斗を取り付けた。次に、フラスコにＮ，Ｎ’−ジエチル−エクソ，エクソ−ビシクロ〔２．２．２〕オクタ−７−エン−２，３：５，６−ジピロリジン（３５．４８ｇ、１４４ミリモル）とエタノール（１４４ｍｌ）を充填した。全ての固体が溶解するまで攪拌後、ヨードエタン溶液をゆっくり添加し、混合物を一晩還流した。次の１０℃までの冷却の後、固体を吸引濾過して、アセトン（１４４ｍｌ）で洗浄した。その後、その結果得られた灰色がかった白色の固体をアセトン（５００ｍｌ）中で１５分間還流し、吸引濾過し、真空デシケーター中で乾燥剤上で乾燥し、黄褐色の固体、７０．７８ｇを得た（８８％）。
融点：２７０℃超（分解）
ＮＭＲ：溶媒は、Ｄ２Ｏ
１３Ｃ（δ／ｐｐｍ）：１０．１１５、１０．９３２、３５．７２１、４２．５９７、５５．６０４、５８．３７０、６７．０３０、１３０．８７０
１Ｈ（δ／ｐｐｍ）：１．２８（１２Ｈ、ｔ）、２．８５（８Ｈ、ｂｒ．ｓ）、２．９２（２Ｈ、ｂｒ．ｓ）、３．３２（８Ｈ、ｑ６）、３．８１（４Ｈ、ｄ）６．４５（２Ｈ、ｔ）
Ｃ２０Ｈ３６Ｎ２Ｉ２の燃焼分析
0004689046.tif 000011
【００５５】
実施例４
アルミノ珪酸塩ＭＣＭ−６８の合成
７ｇのコロイダルシリカ（３０重量％）、Ａｌ（ＯＨ）３（水酸化アルミニウム、固体）、ＫＯＨ（水酸化カリウム、２０重量％の溶液）、ビシクロジクアト−Ｅｔ４２Ｉ（Ｎ，Ｎ，Ｎ’，Ｎ’−テトラエチル−エクソ，エクソ−ビシクロ〔２．２．２〕オクタ−７−エン−２，３：５，６−ジピロリジニウム  ジイオジド、固体）及び蒸留水を以下のモル比で組合わせた。
【００５６】
Ｓｉ／Ａｌ２                            ２０
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
【００５７】
組合わされた混合物をオートクレーブに加え、１６０℃まで３００時間加熱した。次に、生成物を濾過し、水で洗い、赤外線（ＩＲ）ランプ下で一晩乾燥した。その後、固体を空気中５４０℃の温度で８時間か焼し、ＭＣＭ−６８と命名された新しい物質を得た。合成されたままの、及びか焼された物質の粉末のパターンは、表４及び５に挙げられる。最終生成物は、痕跡量のゼオライト・ベータ（Ｃ−５６）を有していた。
【００５８】
【表４】
0004689046.tif 000012
0004689046.tif 000013
【００５９】
【表５】
0004689046.tif 000014
0004689046.tif 000015
【００６０】
実施例５
アルミノ珪酸塩ＭＣＭ−６８の合成
コロイダルシリカゾル（ＳｉＯ２が３０重量％、アルドリッチ・ルドックス  ＳＭ−３０）１４ｇ、蒸留水２２．０９６ｇを、Ａｌ（ＯＨ）３（水酸化アルミニウム、固体）０．６０６５ｇと混合する。この反応混合物に、ＫＯＨ（純度８８．８％）（水酸化カリウム、２０重量％溶液）を７．３５４ｇ加え、次に、ビシクロジクアト−Ｅｔ４２Ｉ−（Ｎ，Ｎ，Ｎ’，Ｎ’−テトラエチル−エクソ，エクソ−ビシクロ〔２．２．２〕オクタ−７−エン−２，３：５，６−ジピロリジニウム  ジイオジド、固体）を３．９１２ｇ加えた。反応物は、以下のモル比で表され得る。
【００６１】
Ｓｉ／Ａｌ２                            １８
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１
【００６２】
組合わされた混合物をオートクレーブに加え、攪拌せずに１６０℃まで３００時間加熱した。次に、生成物を濾過し、水で洗い、赤外線ランプ下で一晩乾燥した。その後、固体を空気中５４０℃の温度で８時間か焼し、ＭＣＭ−６８と命名された新しい物質を得た。シンクロトロン源を用いて収集された、合成されたまま及びか焼された試料の粉末回折ピークは図３及び図４に示される。
【００６３】
実施例６
アンモニウム交換及びＨ−ＭＣＭ−６８の調製
実施例５からのか焼したＭＣＭ−６８を、１Ｍの硝酸アンモニウム溶液を用いて８０℃で４回イオン交換を行い、そして濾過し、粉砕し、赤外線ランプ下で乾燥した。その後、それを空気中で５４０℃で８時間か焼した。得られたＨ−ＭＣＭ−６８は１０００のアルファ値を有していた。
【００６４】
実施例７
アルミノ珪酸塩ＭＣＭ−６８の合成
７ｇのコロイダルシリカ（３０重量％）を、Ａｌ（ＯＨ）３（水酸化アルミニウム、固体）、ＫＯＨ（水酸化カリウム、２０重量％の溶液）、ビシクロジクアト−Ｅｔ４２Ｉ（Ｎ，Ｎ，Ｎ’，Ｎ’−テトラエチル−エクソ，エクソ−ビシクロ〔２．２．２〕オクタ−７−エン−２，３：５，６−ジピロリジニウム  ジイオジド、固体）及び蒸留水を以下のモル比で組合わせた。
【００６５】
Ｓｉ／Ａｌ２                            ３０
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
【００６６】
組合わされた混合物をオートクレーブに加え、１６０℃まで１５０時間加熱した。次に、生成物を濾過し、水で洗い、赤外線ランプ下で一晩乾燥した。その後、固体を空気中５４０℃の温度で８時間か焼し、ＭＣＭ−６８と命名された新しい物質を得た。粉末Ｘ線回折ピークにより、最終生成物は、痕跡量のゼオライトＺＳＭ−１２を有していた。
【００６７】
実施例８
アルミノ珪酸塩ＭＣＭ−６８の合成
７ｇのコロイダルシリカ（３０重量％）、Ａｌ（ＯＨ）３（水酸化アルミニウム、固体）、ＫＯＨ（水酸化カリウム、２０重量％溶液）、ビシクロジクアト−Ｅｔ４２Ｉ（Ｎ，Ｎ，Ｎ´，Ｎ´−テトラエチル−エクソ，エクソ−ビシクロ［２．２．２］オクタ−７−エン−２，３：５，６−ジピロリジニウム  ジイオジド、固体）及び蒸留水を、以下のモル比で一緒にした。
【００６８】
Ｓｉ／Ａｌ２                            １５
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
【００６９】
一緒にした混合物を、オートクレーブに加え、１６０℃まで２４０時間加熱した。その後、生成物を濾過し、水洗し、そしてＩＲランプ下で一晩乾燥した。その後、固体を、空気中５４０℃の温度にて８時間か焼し、ＭＣＭ−６８と命名された新規物質を生じさせた。粉末Ｘ線回折で、最終生成物が痕跡量のゼオライトベータを有していた。
【００７０】
実施例９
アルミノ珪酸塩ＭＣＭ−６８の合成
１４ｇのコロイダルシリカ（３０重量％）、Ａｌ（ＯＨ）３（水酸化アルミニウム、固体）、ＫＯＨ（水酸化カリウム、２０重量％溶液）、ビシクロジクアト−Ｅｔ４２Ｉ（Ｎ，Ｎ，Ｎ´，Ｎ´−テトラエチル−エクソ，エクソ−ビシクロ［２．２．２］オクタ−７−エン−２，３：５，６−ジピロリジニウム  ジイオジド、固体）及び蒸留水を、以下のモル比で一緒にした。
【００７１】
Ｓｉ／Ａｌ２                            １８
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
【００７２】
一緒にした混合物を、オートクレーブに加え、２００ｒｐｍにて１７０℃まで２００時間加熱した。その後、生成物を濾過し、水洗し、そしてＩＲランプ下で一晩乾燥した。その後、固体を、空気中５４０℃の温度にて８時間か焼し、ＭＣＭ−６８と命名された新規物質を生じさせた。
【００７３】
実施例１０
２重量％の合成されたままのＭＣＭ−６８の種を伴うアルミノ珪酸塩ＭＣＭ−６８の合成
７ｇのコロイダルシリカ（３０重量％）、Ａｌ（ＯＨ）３（水酸化アルミニウム、固体）、ＫＯＨ（水酸化カリウム、２０重量％溶液）、ビシクロジクアト−Ｅｔ４２Ｉ（Ｎ，Ｎ，Ｎ´，Ｎ´−テトラエチル−エクソ，エクソ−ビシクロ［２．２．２］オクタ−７−エン−２，３：５，６−ジピロリジニウム  ジイオジド、固体）及び蒸留水を、以下のモル比で一緒にした。
【００７４】
Ｓｉ／Ａｌ２                            １８
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
【００７５】
この混合物に、２重量％の、実施例５からの合成されたままのＭＣＭ−６８の種結晶を添加した。一緒にした混合物を、オートクレーブに加え、１６０℃まで２００時間加熱した。その後、生成物を濾過し、水洗し、そしてＩＲランプ下で一晩乾燥した。その後、固体を、空気中５４０℃の温度にて８時間か焼し、ＭＣＭ−６８と命名された新規物質を生じさせた。
【００７６】
実施例１１
５重量％の合成されたままのＭＣＭ−６８の種を伴うアルミノ珪酸塩ＭＣＭ−６８の合成
２８０ｇのコロイダルシリカ（３０重量％）、Ａｌ（ＯＨ）３（水酸化アルミニウム、固体）、ＫＯＨ（水酸化カリウム、２０重量％溶液）、ビシクロジクアト−Ｅｔ４２Ｉ（Ｎ，Ｎ，Ｎ´，Ｎ´−テトラエチル−エクソ，エクソ−ビシクロ［２．２．２］オクタ−７−エン−２，３：５，６−ジピロリジニウム  ジイオジド、固体）及び蒸留水を、以下のモル比で一緒にした。
【００７７】
Ｓｉ／Ａｌ２                            １８
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
【００７８】
この混合物に、５重量％の、実施例５からの合成されたままのＭＣＭ−６８の種結晶を添加した。一緒にした混合物を、オートクレーブに加え、１６０℃まで２００時間加熱した。その後、生成物を濾過し、水洗し、そしてＩＲランプ下で一晩乾燥した。その後、固体を、空気中５４０℃の温度にて８時間か焼し、ＭＣＭ−６８と命名された新規物質を生じさせた。
【００７９】
実施例１２
Ｔｉ−ＭＣＭ−６８の合成
７ｇのコロイダルシリカ（３０重量％）、Ａｌ（ＯＨ）３（水酸化アルミニウム、固体）、ＫＯＨ（水酸化カリウム、２０重量％溶液）、ビシクロジクアト−Ｅｔ４２Ｉ（Ｎ，Ｎ，Ｎ´，Ｎ´−テトラエチル−エクソ，エクソ−ビシクロ［２．２．２］オクタ−７−エン−２，３：５，６−ジピロリジニウム  ジイオジド、固体）、Ｔｉ（ＯＭｅ）４（チタニウム  メトキシド）及び蒸留水を、以下のモル比で一緒にする。
【００８０】
Ｓｉ／Ａｌ２                            １８
Ｈ２Ｏ／Ｓｉ                            ３０
ＯＨ／Ｓｉ                             ０．３７５
Ｋ＋／Ｓｉ                              ０．３７５
ビシクロジクアト−Ｅｔ４２Ｉ／Ｓｉ      ０．１０
Ｔｉ／Ｓｉ                             ０．０５
【００８１】
一緒にした混合物を、オートクレーブに加え、１６０℃まで２００時間加熱する。その後、生成物を濾過し、水洗し、そしてＩＲランプ下で一晩乾燥する。その後、固体を、空気中５４０℃の温度にて８時間か焼し、Ｔｉ−ＭＣＭ−６８を生じさせる。
【００８２】
実施例１３
エチルベンゼンの転化におけるＭＣＭ−６８の使用
実施例６からのか焼されたＨ−ＭＣＭ−６８を、３５０℃及び４００℃、ＷＨＳＶ＝１０、水素：炭化水素モル比＝３、大気圧にて、５０重量％エチルベンゼン／５０重量％キシレン供給原料の転化を行うために使用した。流れの４時間後の結果物を、以下の表６にまとめる。
【００８３】
【表６】
0004689046.tif 000016
【００８４】
表５中のエチルベンゼン転化率及びエチル損失の結果は、使用した条件下において、ＭＣＭ−６８が、酸の触媒作用を受けたエチルベンゼンの脱アルキル化に非常に活性であることを示している。
【００８５】
実施例１４
ベンゼンの液相エチル化におけるＭＣＭ−６８の使用
実施例６にて合成されたＨ−ＭＣＭ−６８結晶をペレット化し、１４−３０メッシュの大きさの粒子にした。大きさを合わせた触媒０．２５ｇを砂で３ｃｃに稀釈し、等温で下方へ流れる固定床の外径が３／８インチの反応器に充填した。触媒を、１２５℃且つ大気圧にて、１００ｃｃ／分の窒素流れで２時間乾燥した。窒素供給を止め、反応器の温度及び圧力を、それぞれ２００℃及び５００ｐｓｉｇに上昇させつつ、ベンゼン（化学グレード）を、６０ｃｃ／時間で１時間、その後６．４ｃｃ／時間で反応器に供給した。所望の温度及び圧力に到達した後、エチレン（Ｍａｔｈｅｓｏｎ  ＣＰ  グレード）をＷＨＳＶ＝２（ベンゼン／エチレンのモル比＝４）でマス・フロー・コントローラーから導入し、温度を２２０℃に調節した。ラインから外した後、液体生成物を、冷トラップに集め、ＤＢ−１キャピラリー・カラムを備えたＨＰ５８９０ＧＣを用い、オフ・ラインで分析した。供給原料エチレンに対する未反応エチレンを測定することにより、エチレン転化率を決定した。ＭＣＭ−６８のデータを表７に示す。そのデータは、ＭＣＭ−６８が、エチルベンゼンを製造するためのベンゼンのエチル化に非常に活性且つ選択性であることを示している。
【００８６】
【表７】
0004689046.tif 000017
【００８７】
実施例１５
ポリエチルベンゼン／ベンゼンのアルキル交換におけるＭＣＭ−６８の使用
０．５ｇの実施例６からの１４−３０メッシュのＨ−ＭＣＭ−６８を、砂で３ｃｃに稀釈し、等温で下方へ流れる固定床の外径が３／８インチの反応器に充填した。触媒を、窒素下で実施例１４に記載したように乾燥した後、反応器圧力を５００ｐｓｉｇまで上昇させた。ベンゼンを７５．０３重量％、ジエチルベンゼンを０．９２重量％、ブチルベンゼンを０．９２重量％、そしてトリエチルベンゼンを１．０２重量％含有する供給原料を、６０ｃｃ／時間で１時間反応器に導入し、その後、反応器温度を５℃／分で２２０℃まで傾斜させつつ、ＷＨＳＶ＝５まで低減させた。ラインから外した後、液体生成物を集め、実施例１４に記載したように、オフ・ラインで分析した。触媒性能を表８に示す。これは、ＭＣＭ−６８が、ベンゼンを用いたポリエチルベンゼンのアルキル交換によるエチルベンゼンの製造のための、活性且つ選択的触媒であることを示している。
【００８８】
【表８】
0004689046.tif 000018
【００８９】
実施例１６
ベンゼンのプロピル化を経由する液相クメン合成
１ｇの実施例６からの１４−３０メッシュのＨ−ＭＣＭ−６８を、砂で３ｃｃに稀釈し、等温で下方へ流れる固定床の外径が３／８インチの反応器に充填した。触媒を、実施例１４におけるように乾燥し、反応器圧力を３００ｐｓｉｇまで上昇させつつ、ベンゼン（化学グレード）を、６０ｃｃ／時間で１時間、その後６．４ｃｃ／時間に低減させて、反応器に供給した。プロピレン（Ｍａｔｈｅｓｏｎ  ＣＰ  グレード）を、ＷＨＳＶ＝０．５（ベンゼン／プロピレンのモル比＝６）でシリンジ・ポンプから導入した。温度を１３０℃に調節し、ラインから外した後、液体生成物を集め、実施例１４におけるように分析した。供給原料プロピレンに対する未反応プロピレンを測定することにより、プロピレン転化率を決定した。総物質収支は、典型的には１００±２％であった。ＭＣＭ−６８のデータを表９に示す。そのデータは、ＭＣＭ−６８が、ベンゼンのプロピレン化によるクメンの製造に非常に選択性であることを示している。
【００９０】
【表９】
0004689046.tif 000019
【００９１】
実施例１７
ジイソプロピルベンゼン／ベンゼンのアルキル交換を経由する液相クメン合成
１ｇの実施例６からの１４−３０メッシュのＨ−ＭＣＭ−６８を、砂で３ｃｃに稀釈し、等温で下方へ流れる固定床の外径が３／８インチの反応器に充填した。触媒を、実施例１４におけるように乾燥し、反応器圧力を３００ｐｓｉｇまで上昇させた。供給原料（７５．０重量％のベンゼン、１６．７重量％のｍ−ジイソプロピルベンゼン及び８．３重量％のｐ−ジイソプロピルベンゼン）を、６０ｃｃ／時間で１時間、その後、総ＷＨＳＶ＝４で、反応器に供給した。反応器温度を５℃／分で１８０℃まで傾斜させた。ラインから外した後、液体生成物を集め、実施例１４におけるように、オフ・ラインで分析した。触媒性能を表１０に示す。これは、ＭＣＭ−６８が、ベンゼンを用いたジイソプロピルベンゼンのアルキル交換によるクメンの製造のための、活性且つ選択的触媒であることを示している。
【００９２】
【表１０】
0004689046.tif 000020
【００９３】
実施例１８
トルエンの不均化
実施例１４−１７に記載した一般的な手順に従った。但し、使用した供給原料は、活性化アルミナ上でパーコレーションされたトルエンであり、条件は、８０６°Ｆの温度、３００ｐｓｉｇの圧力、ＷＨＳＶ＝６及びＨ２／ＨＣ＝１（モル）を含んでいた。結果を以下の表１１にまとめる。
【００９４】
【表１１】
0004689046.tif 000021
【００９５】
上記結果において明白な高いＴＤＰ活性が、触媒の高いα−活性と一致している。
【００９６】
実施例１９
０．５％Ｒｅ／ＭＣＭ−６８上でのエチルベンゼンの転化とキシレンの異性化
１．５ｇの実施例６で製造したＨ−ＭＣＭ−６８を、９９０°Ｆにて３時間蒸熱処理（１００％蒸気中）し、その後、蒸熱処理されたゼオライトに０．０１５ｇ過レニウム酸溶液の水溶液（重量でＲｅを５０％含有）と追加の水０．３５ｇを滴下することによる、初期湿潤充満により、０．５重量％のＲｅを充満させた。その後、触媒を１２０℃にて２時間乾燥させ、そして、空気流通中で３５０℃にて２時間、か焼させた。結果として得られた触媒を、充填物質としての砂と共に、実施例１４−１８で使用した反応器に装填し、その後、窒素下で３５０℃まで加熱した。水素を導入し、水素流通下で３５０℃にて１時間、触媒を還元した。この後続いて、反応条件を表１２に示すように調節し、混合Ｃ８供給原料を反応器に導入した。試料の分析を、オン・ラインＧＣ分析によって行い、結果を表１２にまとめる。
【００９７】
【表１２】
0004689046.tif 000022
【００９８】
表１２は、ＭＣＭ−６８上の０．５％Ｒｅが、エチルベンゼンを転化させること、また、キシレン類を平衡まで異性化させることを示す。これらの反応のために必要とされた低温が、著しく活性な触媒と一致している。
【図面の簡単な説明】
【図１】  図１は、四面体状原子及び四面体状原子の間の結合のみを示す、ＭＣＭ−６８の単位格子の三次元の概略図である。
【図２】  図２は図１に類似の三次元の概略図であるが、複数の単位格子の図である。
【図３】  図３は、実施例５の合成されたままの生成物のＸ線回折パターンを示す。
【図４】  図４は、実施例５の、か焼されたときの生成物のＸ線回折パターンを示す。
【図１】
0004689046.tif 000025
【図２】
0004689046.tif 000026
【図３】
0004689046.tif 000027
【図４】
0004689046.tif 000028